СПОСОБЫ НЕПРЕРЫВНОЙ ГАЗОФАЗНОЙ ПОЛИМЕРИЗАЦИИ

1. Способ непрерывного получения гомополимеров или сополимеров этилена, содержащих полимеризующийся этилен или сополимеризующийся этилен и один или несколько олефинов в присутствии хромового катализатора, в газофазном реакторе полимеризации, который содержит реакторный слой дисперсного полимера и оснащен трубопроводом циркуляции газа для отбора: реакторного газа из реактора, подачи реакторного газа в теплообменник для охлаждения и подачи реакторного газа обратно в реактор, в котором осуществляется полимеризация при температуре от 30°C до 130°C и при давлении от 0,1 до 10 МПа, и куда добавляется сложный эфир алифатической карбоновой кислоты, имеющей от 8 до 24 атомов углерода.
2. Способ по п.1, отличающийся тем, что сложный эфир алифатической карбоновой кислоты подается в систему циркулирующего газа в точку выше по потоку от теплообменника.
3. Способ по п.1 или 2, отличающийся тем, что трубопровод циркуляции газа снабжен циклоном выше по потоку от теплообменника, и сложный эфир алифатической карбоновой кислоты подается в систему циркулирующего газа в точку между реактором и циклоном.
4. Способ по п.3, отличающийся тем, что смесь дисперсных частиц и сложного эфира алифатической карбоновой кислоты, которая была отделена в циклоне, добавляется к продукту полимеризации, выгружаемому из реактора полимеризации.
5. Способ по п.1 или 2, отличающийся тем, что сложный эфир алифатической карбоновой кислоты добавляют в количестве от 0,05 ч/млн. до 2 ч/млн. в расчете на общий вес полученного полиэтилена.
6. Способ по п.1 или 2, отличающийся тем, что сложный эфир алифатической карбоновой кислоты имеет температуру плавления ниже 20°С.
7. Способ по п.1 или 2, отличающийся тем, что сложный эфир алифатической карбоновой кислоты выбирают из группы, состоящей из изопропилмиристата, изопропиллаурата, изопропилпальмитата, изопропилстеарата, октилацетата, этилолеата, лаурилацетата, изобутилмиристата, бутилмиристата, 2-этилгексилмиристата, этилмиристата и их смесей.
8. Способ по п.1 или 2, отличающийся тем, что сложный эфир алифатической карбоновой кислоты добавляют вместе с другой присадкой технологического процесса полимеризации.
9. Способ по п.1 или 2, отличающийся тем, что этилен сополимеризуется с 1-бутеном, 1-гексеном или их смесями.
10. Способ по п.1 или 2, отличающийся тем, что хромовый катализатор представляет собой хромовый катализатор Филлипса, который активируется при температуре от 350°C до 1000°С.
3
6
11. Способ по п.1 или 2, отличающийся тем, что реакторный газ содержит один или несколько C-C алканов.
3
6
12. Способ по п.11, отличающийся тем, что содержание C-C алканов в реакторном газе составляет от 1 об.% до 10 об.%.
13. Способ по п.1 или 2, отличающийся тем, что полимеризация осуществляется в присутствии алкила алюминия.
3
3
14. Способ по п.1 или 2, отличающийся тем, что полиэтилен имеет плотность, определенную в соответствии с DIN EN ISO 1183-1:2004, Условие А, при 23°С, составляющую от 0,918 г/см до 0,970 г/см.
21
15. Способ по п.1 или 2, отличающийся тем, что полиэтилен имеет индекс текучести расплава MFR, определенный в соответствии с DIN EN ISO 1133:2005 при температуре 190°C с массой груза 21,6 кг, составляющий от 0,1 г/10 мин до 100 г/10 мин.